(57)【要約】【課題】  係合の方向、操作の如何を問わず面係合による係合的な接合力を高め、係合的接合の耐久性が高められたメカニカル面ファスナの雌材の提供。【解決手段】  雄材のフックを受けるループを有するループパイル経編地でなるファスニング層、接着剤層及び支持層で構成される積層体でなるメカニカル面ファスナ雌材であって、ループパイル経編地が３枚筬編地であって、マルチフィラメント糸でなるループ形成糸が１−０/３−４の振りで、１−０/０−１の振りで編まれる素地に係合して編まれ、かつインレイ糸が３−３/０−０の振りで素地組織に絡て編まれてなることを特徴とするメカニカル面ファスナ雌材片。【選択図】      図２
2005253667.tif 000002
【特許請求の範囲】
【請求項１】
雄材のフックを受けるループを有するループパイル経編地でなるファスニング層、接着剤層及び支持層で構成される積層体を含むメカニカル面ファスナ雌材であって、ループパイル経編地が３枚筬編地であって、マルチフィラメント糸でなるループ形成糸が１−０/３−４の振りで、１−０/０−１の振りで編まれる素地に係合して編まれ、かつインレイ糸が３−３/０−０の振りで素地組織に絡て編まれてなることを特徴とするメカニカル面ファスナ雌材片。
【請求項２】
経編地が１０〜１００ｇ／ｍ2の目付けを有することを特徴とする請求項１又は２に記載のメカニカル面ファスナ雌材片。
【請求項３】
面ファスナ雌材の基材が合成樹脂フィルム・シート、紙、不職布のいずれか、またはそれらの積層体であることを特徴とする請求項１〜３のいずれか１項に記載のメカニカル面ファスナ雌材片。
【請求項４】
経編地を介して接合した面とは反対側の面に粘着剤層が設けられていることを特徴とする請求項４に記載のメカニカル面ファスナ雌材片。
【請求項５】
使い捨ておむつのファスニング部材として用いられる請求項１〜５のいずれか１項に記載のメカニカル面ファスナ雌材片。
【請求項６】
請求項１〜５のいずれか１項に記載のメカニカル面ファスナ雌材片が用いられる改良された面係合固定機能を有する使い捨て紙おむつ。
【発明の詳細な説明】
【技術分野】
【０００１】
本発明は、改良された面係合固定機能を有するメカニカル面ファスナ雌材片に関する。
【背景技術】
【０００２】
被着したオープンタイプの紙おむつ等を着用者に係止めるテープ・ファスナに、脱着の操作が簡素にできる、雄材と雌材との係合によるメカニカルタイプの面ファスナの使用が主流となっている。
【０００３】
メカニカルファスナの雌材には、ループパイルを有する織物（編物）や不織布が、更にこれらを含む積層体である場合もある。その中でもループパイルをもつ織布はせん断応力、及び繰り返して係脱操作を行ったときの耐久性の点で優れている。また織布の裏面に支持層を設けることで比較的低秤量の織布が使用できる。支持層で裏打ちされた雌材片が、例えば特表２０００−５０６４２７号公報（特許文献１）、特表２０００−５１０３０号公報（特許文献２）等に開示されている。
【０００４】
他方、雄材と充分な係合力を発現させるためには、織布の構成が重要なポイントであり、その因子の一つとしてループパイルの状態が挙げられる。ループパイルが支持層と接着する面にも形成されてしまうと、相対的に反対面、すなわちファスニング面のループの数が少なく、またサイズも小さくなるので、雄材に係合し難く、オムツのファスニングとして使用する場合装着中の外れを招いてしまう。本願人の特許出願に係る特願２００３−３１１６１号に記載された発明では、係合力の左右差を低減させるために、ループパイルが左右均等に形成された雌材が開示されているが、ループをファスニング面に集中させることはなし得ない設計である。
【０００５】
【特許文献１】特表２０００−５０６４２７号公報
【特許文献２】特表２０００−５１０３０号公報
【発明の開示】
【発明が解決しようとする課題】
【０００６】
本発明の目的は、紙おむつ等の吸収性物品の係合において、特に係合が簡単で、そして係合が外れ難くすることができる雌部材片を提供することである。本発明の他の具体的な目的の一つは、紙おむつ等の吸収物品に好適なメカニカル面ファスナ雌材を提供することにある。
【課題を解決するための手段】
【０００７】
本発明の目的は、雄材のフックを受けるループを有する経編地でなるファスニング層、接着剤層及び支持層で構成される積層体でなるメカニカル面ファスナ雌材であって、ループを有する経編地が３枚筬編地であって、マルチフィラメント糸でなるループ形成糸が１−０/３−４の振りで、１−０/０−１の振りで編まれる素地に係合して編まれ、かつインレイ糸が３−３/０−０の振りで素地組織に挿入編みされてなることを特徴とするメカニカル面ファスナ雌材片によって達成される。
【０００８】
以下に、本発明を具体的に詳述する。
本発明の面ファスナ雌材片は、少なくともファスンニグ層、接着層及び支持層の積層体であり、ファスニング層は一面にループがパイル状に形成されたループ経編地からなっている。図１は、代表的な構造を模式的に示す図で、本発明に係る面ファスナ雌材片（１）がファスンニグ層（２）、接着層（４）及び支持層（５）から構成される積層体で構成されていることを示している。
ループパイルを有する編地からなるファスニング層が支持層で裏打ちされていることで、ファスニング層を比較的に低密度の編物で構成することができるし、またテープ状で用いられる面ファスナ雌材の取り扱いを容易にすることができる。
支持層（５）は、例えば、ポリプロピレン、ポリエチレン、ポリスチレン、ポリエチレンテレフタレートなどのポリエステル樹脂、ポリアミド樹脂、ポリウレタン樹脂などの合成樹脂フィルム、もしくはこれらの樹脂フィルムの積層フィルム、不織布、紙等のシート材で形成され、支持層の係合雄材面に対向する面への係合の位置を指定する指標的記号、キャラクターデザイン等が印刷されてもよい。ファスニング層を構成しているループパイル経編地と支持層と接合は、編地裏面と支持層面間に接着剤層を設けることで接合される。この場合、接着剤層が編地裏面の全面に設けられても、非連続に例えば点、格子状ストライプ状に設けられてもよい。
【０００９】
ファスニング層を構成するループパイル経編地は、３枚筬のトリコット機、ラッセル機で編まれる図２で示される編組織を有するループパイル経編地（Ａ）であって、ループパイル糸によるループパイル組織が係合される、好適には地組織構造を固定し補強するための緯糸挿入編が付加して編まれる地（素地）編組織を有する編組織で構成されている。
【００１０】
ループ糸（ａ）は、１−０/３−４の振り（ラッピング）で編まれていることで、比較的大きなループパイルをファスニング面に集中して形成させ、マルチフィラメント糸を用いることで雄材との係合の確率が高められている。地組織は素地糸（ｂ）の１−０/０−１の振り（ラッピング）の鎖編みとし、この鎖編に挿入緯糸（ｃ）を３−３/０−０の振り（ラッピング）で挿入して、ベース部分の厚みを小さくして、ループの相対的寸法を高めたループパイル編地（Ａ）が形成される。
【００１１】
フィラメント糸は、ループ系を除いてマルィラメントフィラメント糸、モノフィラメント糸いずれの糸も使用することができる。フィラメント糸の素材としては、ポリプロピレン、ポリエステル、ポリアミド繊維または天然繊維等が挙げられる。フィラメント糸の繊度は、２０〜２２０ｄｔｅｘ、好ましくは２０〜１００ｄｔｅｘが使用されるが、糸の繊度を特に限定するものではない。好ましいフィラメント糸は、材料コスト、環境安定性を考慮すれば、ポリエステルフィラメント糸である。なお、経編地は、要すれば、全体又は部分的に染められていてもよい。
【００１２】
ファスニング層と支持層との接着に際しては、ドライラミネート、押し出しラミネート、ウェットラミネート、熱ラミネート、超音波等従来公知の方法を使用できる。中でも、生産性、柔軟性、支持層に印刷した記号の視認性を考慮するとドライラミネート法が好適である。ドライラミネート用接着剤にはウレタン系、ＥＶＡ系、アクリル系、酢酸ビニル系等、ウェットラミネート用接着剤には澱粉、カゼイン、酢酸ビニル、ポリアクリル酸エステル等の接着剤を使用でき、また押し出しラミネートにはポリエチレン、ポリプロピレン、あるいは変性ポリオレフィン等の樹脂を適宜使用することができる。ただしこれら接着剤、樹脂に限定されるものではない。
【００１３】
本発明の面ファスナ雌材を紙おむつのファスニング部材として使用する場合の紙おむつへの固定手段としては、例えばグルー、熱融着、超音波加工等による接着、一体成形、縫製、ステープラーによる機械的固定などを上げることができる。グルーによる固定においてはＳＩＳ，ＳＢＳ等のゴム系、アクリル系、シリコン系、ＥＶＡ系等の公知の粘着剤が必要に応じて適宜選択されるが、これらの樹脂に限定されるものではない。
【００１４】
本発明の好ましい実施の形態において、該経編地は１平方メートル当たり１０〜１００ｇの坪量を有する。１０ｇ以下では編み立て時に編地としての形態保持が難しく、また１００ｇ以上では剛性が増すことで紙おむつに取り付けられた時にその部分の柔軟性が損なわれる他、編地が密となることで基材上にデザインを施す場合その視認性が損なわれる。
雌材には、適宜起毛、エンボス、印刷、染色、着色等の付加的加工を適用することができる。特におむつ等の衛生材料の部材として使用すると、艶、テカリといった光沢を無くすことができ、審美的に心地よい外観を得ることができる。
雌材片の対をなす雄材片には、係合力を満足できるものであれば種類を問わないが、例えば住友スリーエム社で市販されるＣＳ−６００等が挙げられる。
【発明の効果】
【００１５】
本発明のメカニカル面ファスナ雌材片は、係合の方向、操作の如何を問わず、雄材との間で、強固な係合的固定を実現することができ、被着体上での係合状態が容易に剥がれることがない。
【実施例】
【００１６】
以下に実施例を挙げて、本発明の面ファスナをより具体的に説明するが、本発明はこれらの実施例により、限定されるものではない。
【００１７】
（実施例）
下記する編成仕様により図２に示す３枚筬による編組織を有するフックを受け入れるループを表面に有するループパイル経編地（Ａ）をトリコット機を用いて編成した。
【００１８】
・編成仕様
（１）筬通し:
前筬  ループ形成糸（ａ）
ポリエチレンテレフタレートマルチフィラメント糸(８４dtex/３６f)
糸通し、ハーフセット
中筬  素地編用糸（ｂ）
ポリエチレンテレフタレートモノフィラメント糸(２２dtex/１f)
糸通し、ハーフセット
後筬  素地編挿入糸（ｃ）
ポリエチレンテレフタレートマルチフィラメント糸(５６dtex/３６f)
糸通し、ハーフセット
【００１９】
（２）筬のラッピング（振り）:
前筬    １−０／３−４
中筬    １−０／０−１
後筬    ３−３／０−０
（３）生機仕様:
目付け    ３０ｇ/ｍ2
編密度    ウエール  １４/２．５４ｃｍ
コース    ２７/２．５４ｃｍ
得られた生機編地に厚さ１２μｍの２軸延伸ポリプロピレンフィルムをドライラミネート法でによりポリウレタン接着剤を用いて接着して積層裏打して、雌材地を調製した。
【００２０】
・雌材片の評価
（１）係合力試験
このメカニカル面ファスナ雌材片が雄材（住友スリ−エム社製、ｃｓ−６００、ピン密度１６００ｐｐｉ）と係合させた時の左右方向についての係合力を測定したところ、その平均値は１２７Ｎ／ｍであった。また、斜め４５°方向の係合力の平均値は６２Ｎ／ｍであった。
（２）官能試験
雌材片を市販の紙おむつの腹面に貼付して、同おむつに配置されているオス材（左右２箇所）との係合状態、剥がれ易さを官能試験にて評価したところ、装着中のテープン外れがなく、良好な係合状態が維持された。
【図面の簡単な説明】
【００２１】
【図１】本発明のメカニカル面ファスナ雌材片の断面構造を模式的に示す図である。
【図２】本発明の面ファスナ雌材片を形成するための改良されたル−プ有するパイル経編地の編成ラッピング（振り）図を示す。
【符号の説明】
【００２２】
１…面ファスナ雌材片
２…ファスニング層
３…ループパイル
４…接着層
５…支持層
Ａ…ループパイル編地
ａ…素地糸
ｂ…挿入緯糸
ｃ…パイル糸
【図１】
2005253667.tif 000003
【図２】
2005253667.tif 000004
【手続補正書】
【提出日】平成16年4月12日(2004.4.12)
【手続補正１】
【補正対象書類名】特許請求の範囲
【補正対象項目名】全文
【補正方法】変更
【補正の内容】
【特許請求の範囲】
【請求項１】
雄材のフックを受けるループを有するループパイル経編地でなるファスニング層、接着剤層及び支持層で構成される積層体を含むメカニカル面ファスナ雌材であって、ループパイル経編地が３枚筬編地であって、マルチフィラメント糸でなるループ形成糸が１−０/３−４の振りで、１−０/０−１の振りで編まれる素地に係合して編まれ、かつインレイ糸が３−３/０−０の振りで素地組織に絡て編まれてなることを特徴とするメカニカル面ファスナ雌材片。
【請求項２】
経編地が１０〜１００ｇ／ｍ2の目付けを有することを特徴とする請求項１に記載のメカニカル面ファスナ雌材片。
【請求項３】
面ファスナ雌材の支持層が合成樹脂フィルム・シート、紙、不職布のいずれか、またはそれらの積層体であることを特徴とする請求項１〜２のいずれかの１項に記載のメカニカル面ファスナ雌材片。
【請求項４】
経編地を介して接合した面とは反対側の面に粘着剤層が設けられていることを特徴とする請求項１〜３のいずれか１項に記載のメカニカル面ファスナ雌材片。
【請求項５】
使い捨ておむつのファスニング部材として用いられる請求項１〜４のいずれか１項に記載のメカニカル面ファスナ雌材片。
【請求項６】
請求項１〜５のいずれか１項に記載のメカニカル面ファスナ雌材片が用いられる改良された面係合固定機能を有する使い捨ておむつ。